(57)【要約】      （修正有）【課題】ＣＣＤ、ＣＭＯＳセンサ等の高歩留まりが要求される製品に使用される高品質ウェーハのリーク電流特性を高精度で評価することが可能な半導体基板の評価方法並びに半導体基板及び半導体装置を提供する。【解決手段】ＥＰ基板１上に、ＥＰ基板１と異なる導電型のＥＰ層２を成長させる。ＥＰ層２上に分離酸化膜９を形成する。イオン注入により、ＥＰ層２と同じ導電型のウェル５を形成するとともに、分離酸化膜９の直下にセルアラインを利用してチャネルストップ層１０を形成する。ウェル５中に、ウェル５と異なる導電型のドーパントを拡散させてウェル５内にｐｎ接合７を形成する。拡散層６を一方の電極とし、ＥＰ基板１の裏面１ａをもう一方の電極としたセル２０を複数形成してＴＥＧとして使用し、ウェル中の空乏層８及びＥＰ層２とＥＰ基板1の界面の空乏層４の２つの空乏層からの接合リーク電流を測定する。【選択図】図２
2014003060.tif 000002
【特許請求の範囲】
【請求項１】
第１の導電型の半導体基板とは異なる第２の導電型のエピタキシャル層を該半導体基板上に成長させ、該エピタキシャル層と同じ第２の導電型のウェルを該エピタキシャル層中に形成し、該ウェルの接合周辺にチャネルストップ層を設け、該ウェル中に、該ウェルと異なる第１の導電型のドーパントを拡散させてｐｎ接合を設け一方の電極とし、もう一方の電極は前記半導体基板のエピタキシャル層を成長させていない面としてひとつのセルとし、該セルを前記半導体基板上に複数形成してＴＥＧ（Test Element Group）として使用し、各ウェル中に形成される空乏層及びエピタキシャル層と半導体基板の界面に形成される空乏層の２つの空乏層からの接合リーク電流を測定することを特徴とする半導体基板の評価方法。
【請求項２】
前記半導体基板上に前記エピタキシャル層を成長させた後、そのエピタキシャル層上に、窓開けした部分を有した分離酸化膜を形成し、イオン注入により前記窓開けした部分直下に前記ウェルを形成するとともに、前記分離酸化膜直下に該イオン注入で注入されるドーパントで前記チャネルストップ層を形成することを特徴とする請求項１に記載の半導体基板の評価方法。
【請求項３】
前記ウェル形成時において、前記分離酸化膜以外の酸化膜を形成せず直接イオン注入し、このイオン注入において注入量はＧＯＩ（酸化膜耐圧）に影響する欠陥が生じない範囲とすることを特徴とする請求項２に記載の半導体基板の評価方法。
【請求項４】
前記ウェル上の電極の電極面積が４ｍｍ２以下であることを特徴とする請求項１乃至３のいずれか１項に記載の半導体基板の評価方法。
【請求項５】
前記ウェルはドーパント濃度１×１０１６ａｔｏｍｓ／ｃｍ３から１×１０１７ａｔｏｍｓ／ｃｍ３で深さ２μｍ以下であり、前記ウェル内部に形成された拡散層はドーパント濃度１×１０１８ａｔｏｍｓ／ｃｍ３から５×１０２０ａｔｏｍｓ／ｃｍ３で深さ１μｍ以下であり、前記チャネルストップ層はドーパント濃度１×１０１６ａｔｏｍｓ／ｃｍ３から１×１０１７ａｔｏｍｓ／ｃｍ３で深さ０．５μｍ以下であることを特徴とする請求項１乃至４のいずれか１項に記載の半導体基板の評価方法。
【請求項６】
第１の導電型の半導体基板とは異なる第２の導電型のエピタキシャル層を該半導体基板上に成長させ、該エピタキシャル層と同じ第２の導電型のウェルを該エピタキシャル層中に形成し、該ウェルの接合周辺にチャネルストップ層を設け、該ウェル中に、該ウェルと異なる第１の導電型のドーパントを拡散させてｐｎ接合を設け一方の電極とし、もう一方の電極は前記半導体基板のエピタキシャル層を成長させていない面としてひとつのセルとし、該セルを前記半導体基板上に複数形成してＴＥＧ（Test Element Group）として使用することを特徴とする評価用半導体基板。
【請求項７】
前記ウェル上の電極の電極面積が４ｍｍ２以下であることを特徴とする請求項６に記載の評価用半導体基板。
【請求項８】
前記ウェルはドーパント濃度１×１０１６ａｔｏｍｓ／ｃｍ３から１×１０１７ａｔｏｍｓ／ｃｍ３で深さ２μｍ以下であり、前記ウェル内部に形成された拡散層はドーパント濃度１×１０１８ａｔｏｍｓ／ｃｍ３から５×１０２０ａｔｏｍｓ／ｃｍ３で深さ１μｍ以下であり、前記チャネルストップ層はドーパント濃度１×１０１６ａｔｏｍｓ／ｃｍ３から１×１０１７ａｔｏｍｓ／ｃｍ３で深さ０．５μｍ以下であることを特徴とする請求項６または７に記載の評価用半導体基板。
【請求項９】
第１の導電型の半導体基板とは異なる第２の導電型のエピタキシャル層を該半導体基板上に成長させ、該エピタキシャル層と同じ第２の導電型のウェルを該エピタキシャル層中に形成し、該ウェルの接合周辺にチャネルストップ層を設け、該ウェル中に、該ウェルと異なる第１の導電型のドーパントを拡散させてｐｎ接合を設け一方の電極とし、もう一方の電極は前記半導体基板のエピタキシャル層を成長させていない面としてひとつのセルとすることを特徴とする半導体装置。
【請求項１０】
前記ウェル上の電極の電極面積が４ｍｍ２以下であることを特徴とする請求項９に記載の半導体装置。
【請求項１１】
前記ウェルはドーパント濃度１×１０１６ａｔｏｍｓ／ｃｍ３から１×１０１７ａｔｏｍｓ／ｃｍ３で深さ２μｍ以下であり、前記ウェル内部に形成された拡散層はドーパント濃度１×１０１８ａｔｏｍｓ／ｃｍ３から５×１０２０ａｔｏｍｓ／ｃｍ３で深さ１μｍ以下であり、前記チャネルストップ層はドーパント濃度１×１０１６ａｔｏｍｓ／ｃｍ３から１×１０１７ａｔｏｍｓ／ｃｍ３で深さ０．５μｍ以下であることを特徴とする請求項９または１０に記載の半導体装置。
【発明の詳細な説明】
【技術分野】
【０００１】
本発明は、半導体基板の評価方法、特にシリコンウェーハの表層近傍の電気特性の評価方法並びに半導体基板及び半導体装置に係り、特に、半導体基板の接合リーク電流評価方法とこれに使用する半導体基板及び半導体装置に関する。
【背景技術】
【０００２】
メモリ、ＣＣＤ等の固体撮像素子等の半導体装置の微細化、高性能化に伴い、それらの製品歩留まりを向上させるために、材料としてのシリコンウェーハにも高品質化が要求され、これに対応した各種シリコンウェーハが開発されている。固体撮像素子においては、シリコン基板品質が大きく影響し、特に、製品特性に直接影響を与えると推測されるウェーハ表層部の結晶性は重要である。表層品質の改善策として、１）不活性ガス又は水素を含む雰囲気中で高温処理、２）引き上げ条件の改善によりグロウ・イン（Grown-in）欠陥を低減、３）エピ成長ウェーハ等が開発されている。
【０００３】
特に固体撮像素子に関しては、光を電気信号に変換するため、光を半導体内部に侵入させ、発生する電気信号から画像を構築する。そのため、最表面品質はもちろんのこと、表面から数μｍ程度の深さの品質も非常に重要である。
【０００４】
そして、シリコンウェーハの表面品質の電気的特性の評価法として、酸化膜耐圧（ＧＯＩ）評価が知られている。この酸化膜耐圧（ＧＯＩ）評価では、シリコン表面に熱酸化によりゲート酸化膜を形成し、この上に電極を形成することで絶縁体であるシリコン酸化膜に電気的ストレスを印加し、この絶縁度合いによりシリコン表面品質を評価するものである。すなわち、もとのシリコン表面に欠陥や金属不純物が存在するとこれが熱酸化によりシリコン酸化膜に取り込まれ、不均一な絶縁体になる。つまり、欠陥、不純物が存在すると絶縁性が低下することから、その絶縁性の低下度合いを見ることでシリコン表面品質を評価するものである。
【０００５】
ＧＯＩ評価は、実デバイスにおいては、ＭＯＳＦＥＴのゲート酸化膜信頼性に関係し、これの改善に向けていろいろなウェーハ開発が行われている。ＧＯＩ評価は、特にＣＯＰに関連したＧｒｏｗｎ−ｉｎ欠陥に関連した研究、ウェーハ、デバイスの改善に大きく寄与した。しかしながら、ＧＯＩで問題がなくても、デバイス歩留まりが低下するということは当然ありえるわけで、特に近年、デバイスの高集積化に伴い、このような事象が数多くなってきている。とりわけ固体撮像素子においては、空乏層外の中性領域からの拡散電流が影響するなど、その原理から考えて、ウェーハ起因のリーク電流を低減する必要性がある。
【０００６】
上記の問題に直面し、シリコンウェーハ基板の開発・改善を進める訳であるが、実際に固体撮像素子などのデバイスを作製し評価してみないと効果の判別が出来ない問題があった。そこで、従来、固体撮像素子の心臓部ともいえる受光部の構造に着目し、ウェーハ面内にｐｎ接合を形成し、このリーク電流を測定することでウェーハ品質の評価が行われている（例えば特許文献１参照）。特許文献１には、ウェーハ面内に形成されたｐｎ接合のリーク電流を測定するセル構造として、ガードリング付きの構造が開示されている。この構造では、ｐｎ接合の周辺部分にガードリングを設け、そのガードリングによってリーク電流の面積成分（拡散電流及び発生電流からなる）と周辺成分（表面発生電流）とを分離している。つまり、この構造によれば、ガードリングに印加する電圧を調整することで、ｐｎ接合の周辺部分の空乏層幅を制御してその周辺部分からのリーク電流を抑えることができる。
【先行技術文献】
【特許文献】
【０００７】
【特許文献１】特許第３２５０１５８号公報
【発明の概要】
【発明が解決しようとする課題】
【０００８】
しかし、従来の半導体基板の評価方法では、ＧＯＩではせいぜい表面数十ｎｍ、リーク電流においても１μｍ程度の評価領域（深さ）であり、深い領域の基板品質を反映した評価はできなかった。
【０００９】
本発明は上記問題点に鑑みてなされたもので、その課題は、ＣＣＤ、ＣＭＯＳセンサ等の高歩留まりが要求される製品に使用される高品質ウェーハのリーク電流特性を高精度で評価することが可能な半導体基板の評価方法並びに半導体基板及び半導体装置を提供することである。
【課題を解決するための手段】
【００１０】
上記課題を解決するために、本発明の半導体基板の評価方法は、第１の導電型の半導体基板とは異なる第２の導電型のエピタキシャル層を該半導体基板上に成長させ、該エピタキシャル層と同じ第２の導電型のウェルを該エピタキシャル層中に形成し、該ウェルの接合周辺にチャネルストップ層を設け、該ウェル中に、該ウェルと異なる第１の導電型のドーパントを拡散させてｐｎ接合を設け一方の電極とし、もう一方の電極は前記半導体基板のエピタキシャル層を成長させていない面としてひとつのセルとし、該セルを前記半導体基板上に複数形成してＴＥＧ（Test Element Group）として使用し、各ウェル中に形成される空乏層及びエピタキシャル層と半導体基板の界面に形成される空乏層の２つの空乏層からの接合リーク電流を測定することを特徴とする。
【００１１】
本発明の評価方法によれば、シリコンウェーハ等の半導体基板の電気的特性を評価するために、基板とは異なる導電型（第２の導電型）のエピタキシャル層（ＥＰ層）を成長させる。これによって、ＥＰ層と半導体基板との界面がｐｎ接合になり、そのｐｎ接合により空乏層を形成できる。また、ＥＰ層と同じ導電型のウェルを形成し、該ウェル中に、該ウェルと異なる第１の導電型のドーパントを拡散させてｐｎ接合を設ける。これによって、ウェル中に空乏層を形成できる。そして、ウェル中に形成された拡散層を一方の電極とし、半導体基板のエピタキシャル層を成長させていない面を他方の電極として１つのセルとし、複数のセルからなるＴＥＧ（Test Element Group）を使用して接合リーク電流評価を行う。これによって、表面近傍のウェーハ品質に加え、ＥＰ層及び半導体基板の界面付近の深い領域のウェーハ品質を反映した高精度のウェーハ評価（リーク電流特性評価）が可能となる。
【００１２】
さらに、本発明では、ウェルの接合周辺にチャネルストップ層が設けられているので、分離酸化膜や表面界面準位などの影響でウェル周辺に寄生空乏容量が発生するのを防止できる。よって、接合リーク電流の測定の際に、ウェル周辺からのリーク電流（周辺成分）までも測定してしまうのを防止できる。
【００１３】
また、本発明において、前記半導体基板上に前記エピタキシャル層を成長させた後、そのエピタキシャル層上に、窓開けした部分を有した分離酸化膜を形成し、イオン注入により前記窓開けした部分直下に前記ウェルを形成するとともに、前記分離酸化膜直下に該イオン注入で注入されるドーパントで前記チャネルストップ層を形成する。これによって、ウェルとチャネルストップ層の両方を同一の工程（イオン注入工程）で形成できるので、製造工程を簡素にできる。
【００１４】
また、本発明のウェル形成時において、前記分離酸化膜以外の酸化膜を形成せず直接イオン注入し、このイオン注入において注入量はＧＯＩ（酸化膜耐圧）に影響する欠陥が生じない範囲とする。
【００１５】
一般的にはウェル形成のイオン注入前には、特開平６−１６３８４４号公報や特開平７−２０１９７４号公報に記載のように分離酸化膜以外の箇所に薄いスクリーン酸化膜（熱酸化膜）を形成する。これに対し、本発明によれば、イオン注入前の熱酸化膜（スクリーン酸化膜）を形成しないで、直接イオン注入しているので、スクリーン酸化膜を形成する工程を削減でき、かつイオン注入により導入される欠陥（ＧＯＩに影響する欠陥）をなくした状態でウェーハ評価を行うことができる。
【００１６】
また、本発明において、前記ウェル上の電極の電極面積が４ｍｍ２以下とするのが好ましい。これによって、接合リーク電流を測定するときの位置分解能を高く確保でき、リーク電流測定したときの電流値が大きくなりすぎるのを防止できる。
【００１７】
また、本発明において、前記ウェルはドーパント濃度１×１０１６ａｔｏｍｓ／ｃｍ３から１×１０１７ａｔｏｍｓ／ｃｍ３で深さ２μｍ以下であり、前記ウェル内部に形成された拡散層はドーパント濃度１×１０１８ａｔｏｍｓ／ｃｍ３から５×１０２０ａｔｏｍｓ／ｃｍ３で深さ１μｍ以下であり、前記チャネルストップ層はドーパント濃度１×１０１６ａｔｏｍｓ／ｃｍ３から１×１０１７ａｔｏｍｓ／ｃｍ３で深さ０．５μｍ以下とするのが好ましい。本発明者の知見では、これらの数値範囲とすることにより、接合リーク電流を高精度に測定できる。
【００１８】
本発明に係る評価用半導体基板は、第１の導電型の半導体基板とは異なる第２の導電型のエピタキシャル層を該半導体基板上に成長させ、該エピタキシャル層と同じ第２の導電型のウェルを該エピタキシャル層中に形成し、該ウェルの接合周辺にチャネルストップ層を設け、該ウェル中に、該ウェルと異なる第１の導電型のドーパントを拡散させてｐｎ接合を設け一方の電極とし、もう一方の電極は前記半導体基板のエピタキシャル層を成長させていない面としてひとつのセルとし、該セルを前記半導体基板上に複数形成してＴＥＧ（Test Element Group）として使用することを特徴とする。本発明の評価用半導体基板によれば、本発明の半導体基板の評価方法と同じ効果を得ることができる。
【００１９】
本発明に係る半導体装置は、第１の導電型の半導体基板とは異なる第２の導電型のエピタキシャル層を該半導体基板上に成長させ、該エピタキシャル層と同じ第２の導電型のウェルを該エピタキシャル層中に形成し、該ウェルの接合周辺にチャネルストップ層を設け、該ウェル中に、該ウェルと異なる第１の導電型のドーパントを拡散させてｐｎ接合を設け一方の電極とし、もう一方の電極は前記半導体基板のエピタキシャル層を成長させていない面としてひとつのセルとすることを特徴とする。本発明の半導体装置によれば、本発明の半導体基板の評価方法と同じ効果を得ることができる。
【００２０】
以上のように、本発明（半導体基板の評価方法、評価用半導体基板、半導体装置）によれば、ＣＣＤ、ＣＭＯＳセンサ等の高歩留まりが要求される製品に使用される高品質ウェーハのリーク電流特性を、簡便かつ高精度で評価することが可能となる。
【図面の簡単な説明】
【００２１】
【図１】シリコンウェーハ１００の平面図である。
【図２】セル２０の断面構造を模式的に示した図である。
【図３】セル２０の製造工程の一例を示したフロー図である。
【図４】実施例１の構造のリーク電流測定結果を示した図である。
【図５】比較例１の構造のリーク電流測定結果を示した図である。
【図６】比較例２の構造のリーク電流測定結果を示した図である。
【図７】従来のガードリング３１付きのセル３０を示した図である。
【発明を実施するための形態】
【００２２】
以下、本発明の実施形態について図面を参照して説明する。図１は、本発明の評価用半導体基板としてのシリコンウェーハ１００の平面図を示している。図２は、図１の箇所１０１におけるII−II断面図であり、本発明の半導体装置としての接合リーク電流測定用のセル２０の接合構造（断面構造）を示している。なお、図７には、従来（特許第３２５０１５８号公報）のセル３０の接合構造（ガードリング３１付きの構造）を示している。図２のセル２０は、図１のシリコンウェーハ１００の面内の複数の箇所に形成されている。それら複数のセル２０により、シリコンウェーハ１００の品質評価のためのＴＥＧ（Test
Element Group）を構成している。なお、図１の箇所１０１は、セル２０が形成された複数の箇所から任意に選択した一の箇所とされている。図２のセル２０の接合構造と従来の接合構造３０（図７参照）の一番大きな違いは、セル２０には、空乏層が表層近傍及びＥＰ層／ＥＰ基板界面の２箇所に存在していることである。以下、セル２０の接合構造を詳細に説明する。
【００２３】
図２のセル２０は、ＥＰ基板１と、そのＥＰ基板１上に形成されたエピタキシャル層（ＥＰ層）２と、そのＥＰ層２の表層近傍に形成されたウェル５と、そのウェル５中に形成された拡散層６と、ウェル５の接合周辺である分離酸化膜９の直下に形成されたチャネルストップ層１０とを含む形で構成されている。このセル２０の特徴は、第一に、ＥＰ基板１とＥＰ層２との導電型を変えることである。すなわち、ＥＰ層２は、ＥＰ基板１とは異なる導電型となっている。そのため、ＥＰ基板１とＥＰ層２の界面３にはｐｎ接合が形成されてそのｐｎ接合による空乏層４が形成されている。また、ＥＰ層２のドーパント濃度は、ＥＰ基板１のドーパント濃度よりも小さくなっている。これにより、ＥＰ層２側に空乏層４を広げることができ、その結果、ＥＰ層２の品質評価が可能となる。
【００２４】
ウェル５は、分離酸化膜９の窓開けした部分９１の直下に形成されている。そのウェル５は、ＥＰ層２と同じ導電型とされる。そして、ウェル５の濃度（ウェル濃度）が、セル２０の特徴の１つとされる。すなわち、ウェル５は、１×１０１６ａｔｏｍｓ／ｃｍ３から１×１０１７ａｔｏｍｓ／ｃｍ３の範囲となっている。特にボロンをイオン注入し、ウェル５を形成する場合は、高濃度になりすぎると、イオン注入により転位が形成されウェル５中に欠陥が形成されやすくなる。もちろん、濃度が低すぎると、もとの基板抵抗（ＥＰ基板１の抵抗）の影響を受けて、安定したリーク電流測定が行いにくくなる。本発明者らの見出した上記範囲であれば、転位の発生がなく安定した測定が可能である。また、ウェル５の深さは２μｍ以下が好ましい。
【００２５】
なお、分離酸化膜９は、ＥＰ層２の上（厳密には拡散層６及びチャネルストップ層１０の上）に形成された、セル２０を他と絶縁分離するための酸化膜である。その分離酸化膜９の厚さは、後述するチャネルストップ層１０を考慮して設定されている。
【００２６】
拡散層６は、ウェル５中に形成され（ウェル５の表面からウェル５内部のある深さの範囲に亘って形成され）、ウェル５と異なる導電型のドーパントが拡散された層である。ウェル５（拡散層６を除く部分）と拡散層６は互いに異なる導電型となっているので、それら界面７はｐｎ接合となっている。そのため、ウェル５内には、ｐｎ接合７による空乏層８が形成されている。拡散層６のドーパント濃度は、１×１０１８ａｔｏｍｓ／ｃｍ３から５×１０２０ａｔｏｍｓ／ｃｍ３の範囲が好ましい。また、拡散層６の深さは１μｍ以下が好ましい。拡散層６のドーパント濃度や深さを上記範囲とすることで、接合リーク電流測定に好適な空乏層８を設定できる。なお、以下では、ウェル５のうち、拡散層６を除く部分を符号「５１」で示し、その符号「５１」の部分を非拡散層という。
【００２７】
また、拡散層６はセル２０の一方の電極とされている。その電極としての拡散層６の面積（ｐｎ接合７の面積）は１０ｍｍ２以下とするのが好ましく、より好ましくは４ｍｍ２以下とするのが好ましい。電極面積が４ｍｍ２より大きくなると、リーク電流を測定するときの位置分解能が低下して、リーク電流の値が大きくなりすぎる場合がある。その結果、ウェーハの品質が悪いときのリーク電流と、品質が良いときのリーク電流との差が出にくくなる。なお、逆に電極面積が小さすぎると、リーク電流の値が小さくなりすぎる場合があり、ウェーハ品質の良否を正確に判定しにくくなる。そのため、電極面積の下限は、リーク電流の値が小さくなりすぎないように適宜に設定される。
【００２８】
チャネルストップ層１０は、ウェル５の接合周辺（ｐｎ接合７の周縁部の周り）に形成されている。別の言い方をすると、チャネルストップ層１０は、分離酸化膜９の直下に形成されている。そのチャネルストップ層１０は、非拡散層５１と同一ドーパント、つまり非拡散層５１と同一導電型の層とされる。チャネルストップ層１０のドーパント濃度は１×１０１６ａｔｏｍｓ／ｃｍ３から１×１０１７ａｔｏｍｓ／ｃｍ３の範囲が好ましい。また、チャネルストップ層１０の深さは０．５μｍ以下とするのが好ましい。チャネルストップ層１０によって、分離酸化膜９や表面界面準位などの影響でウェル５周辺に寄生空乏容量が発生するのを防止できる。その結果、接合リーク電流の測定の際に、ウェル５周辺からのリーク電流（周辺成分）も測定してしまうのを防止できる。また、チャネルストップ層１０のドーパント濃度や深さを上記範囲とすることで、後述するチャネルストップ層１０形成時のイオン注入でＧＯＩ（酸化膜耐圧）に影響する欠陥を生じないようにできる。
【００２９】
以上説明した構成を有するセル２０では、上述したように拡散層６を一方の電極とし、ＥＰ基板１のＥＰ層２を成長させていない面１ａ（以下、裏面という）をもう一方の電極として接合リーク電流測定に使用される。具体的には、表面６ａ側及び裏面１ａ側ともに同電位かつ逆バイアス（各ｐｎ接合７、３に対して逆バイアス）を印加する。そして、表面６ａ及び裏面１ａそれぞれの端子に流れる電流を、２つの空乏層４、８を流れる接合リーク電流（空乏層での発生再結合電流）としてモニタリングする。本発明の構造によれば、表面６ａ近傍（空乏層８）に加え、それよりも深い位置にあるＥＰ層２とＥＰ基板１の界面（空乏層４）との２箇所の空乏品質の測定が可能になる。よって、シリコンウェーハ１００の評価を精度良く行うことができる。
【００３０】
次に、セル２０の製造方法を説明する。図３は、セル２０の製造工程の一例を示したフロー図である。先ず、ＥＰ基板１の上にＥＰ層２をエピタキシャル成長させる（図３（Ａ）のＥＰ層成長工程）。それらＥＰ基板１、ＥＰ層２を品質評価の対象とする被評価基板とする。次に、その被評価基板の上（ＥＰ層２の上）にマスクとなるマスク酸化膜９０を形成する（図３（Ｂ）のマスク酸化膜形成工程）。このマスク酸化膜９０は熱酸化でもＣＶＤでも良いが、以下の点に注意する。すなわち、このあとのウェル形成のためにイオン注入を行うのであるが、このときのイオンがわずかにマスク酸化膜９０を通過してチャネルストップ層を形成するように、マスク酸化膜９０の厚さを設定する。この厚さは、イオンを構成する元素や、イオン注入条件（加速電圧等）に依存するため、工程、設備に適した値を採る必要がある。
【００３１】
次に、マスク酸化膜９０にフォトリソグラフィを行い、マスク酸化膜９０をドライエッチング又はウエットエッチングにより窓開け処理を行う（図３（Ｃ）の窓開け工程）。このとき窓開けした部分９１が、図２のｐｎ接合７の接合面積（電極面積）に相当することになる。そのため、窓開けした部分９１の面積は、接合面積が望ましくは４ｍｍ２以下を満たすように設定される。なお、窓開けした部分９１を除くマスク酸化膜９０の部分が、分離酸化膜９となる。
【００３２】
次に、イオン注入により、ＥＰ層２と同じ導電型のイオン１３（ドーパント）をＥＰ層２に注入する（図３（Ｄ）のイオン注入工程）。このとき、窓開けした部分９１の直下及び分離酸化膜９の直下には、イオン注入層１２が形成される。このイオン注入層１２のうち、窓開けした部分９１の直下に形成された層５がウェルとして機能し、分離酸化膜９の直下に形成された層１０がチャネルストップ層として機能する。なお、このウェル５は、図２の拡散層６が形成される前のウェルに該当する。また、チャネルストップ層１０は、イオン１３が分離酸化膜９を通過することで、つまりセルアラインを利用して形成される。また、図３（Ｄ）の工程では、分離酸化膜９以外の酸化膜（スクリーン酸化膜のための熱酸化膜等）を形成しないで直接イオン注入を行う。これによって、製造工程を簡素化できる。また、イオン注入におけるドーズ量は、ＧＯＩ（酸化膜耐圧）に影響する欠陥が生じない範囲、つまり上述したウェル５のドーパント濃度の好適範囲（１×１０１６ａｔｏｍｓ／ｃｍ３から１×１０１７ａｔｏｍｓ／ｃｍ３の範囲）を満たすように設定される。さらに、イオン注入における加速電圧は、分離酸化膜９の厚さ等を考慮して、チャネルストップ層１０が形成できるように設定される。イオン注入を行った後、回復アニールを行う。
【００３３】
次に、ウェル５内にｐｎ接合を形成するために、ウェル５とは異なる導電型の元素を拡散させて、拡散層６を形成する（図３（Ｅ）の拡散工程）。このときの拡散はイオン注入でも固定拡散でも良い。ただし、イオン注入を使った場合には、図３（Ｅ）のイオン注入による回復熱処理と、図３（Ｄ）のイオン注入による回復熱処理（回復アニール）とを兼ねても良い。以上の各工程を経て、２箇所の位置にｐｎ接合３、７を有したセル２０（図３（Ｅ）参照）が完成する。
【実施例１】
【００３４】
本発明の効果を確認するために次の実験を行った。なお、本発明は下記の実施例に限定されるものではない。抵抗率１０Ω・ｃｍのボロンドープ２００ｍｍφシリコンウェーハ（図２のＥＰ基板１に対応）を材料として、まずこれを、重金属汚染の存在があらかじめ分かっているエピリアクタに入れて、リンをドープしたＥＰ層を成長させる。このときのＥＰ層は厚さ１０μｍ、抵抗率１０Ω・ｃｍとした。この基板にＰｙｒｏ雰囲気１０００℃、９０分の処理で２００ｎｍの酸化膜を形成した。こののち、レジストを塗布し、フォトリソグラフィを行う。今回はネガレジストを選択した。マスクには各種面積の開口部を準備しておき、接合リークの面積依存を測定できるように工夫した。また同一面積で周辺長を変えたものも準備した。このレジスト付きウェーハをバッファードＨＦ溶液にて酸化膜エッチングし、硫酸過酸化水素混合液にてレジストを除去後、ＲＣＡ洗浄を実施した。このウェーハに加速電圧５５ＫｅＶ、ドーズ量２×１０１２ａｔｏｍｓ／ｃｍ２でボロンをイオン注入してウェル及びチャネルストップ層を形成した。なお、このときのドーズ量２×１０１２ａｔｏｍｓ／ｃｍ２は、ウェルのピーク濃度が１×１０１７ａｔｏｍｓ／ｃｍ３となるドーズ量である。その後、１０００℃、窒素雰囲気下で回復アニールを実施した後、リンガラスを塗布拡散し、リンを表面より拡散することで、ウェル内にｐｎ接合を形成した。
【００３５】
本構造のリーク電流測定結果（リーク電流の分布結果）を図４に示す。なお、図４（Ａ）は、本発明のウェーハ１００の表面１０２側の電極（図２のウェル５側の電極）に３Ｖの逆バイアスを印加して、ウェル５側の電極に流れるリーク電流の測定結果を示している。また、図４（Ｂ）は、ウェーハ１００を裏面１０３側の電極（図２のＥＰ基板１の裏面１ａ）に３Ｖの逆バイアスを印加して、裏面１ａ側の電極に流れるリーク電流の測定結果を示している。また、図４では、格子状の図となっているが、各格子ごとにセル２０（図２参照）を形成し、各格子ごとにリーク電流を測定したときの結果を示している。図４では、リーク電流の大きさを色の濃淡であらわしており、色が濃いほどリーク電流が大きくなっている。
【００３６】
図４（Ａ）では、ウェル５内の空乏層８（図２参照）からのリーク電流を見ていることになり、図４（Ｂ）では、ＥＰ層２とＥＰ基板１との界面の空乏層４（図２参照）を見ていることになる。図４（Ａ）と図４（Ｂ）を比較すると、ウェーハ１００の中心付近の領域１０５に差が見られる。具体的には、図４（Ａ）の領域１０５に比べて、図４（Ｂ）の領域１０５にはリーク電流が大きくなっている領域１０４（色が濃い領域）が含まれている。このことから、図４（Ｂ）では、ウェーハ１００の表層から深い領域（ＥＰ層２とＥＰ基板１との界面付近）の欠陥（ＥＰ層の重金属汚染）をうまく捕らえていると言える。
【００３７】
このように、実施例１の構造によれば、ウェーハ１００の表層近傍の品質及びウェーハ１００の表層から深い領域の品質を評価できる。また、図４のレンジにおける一番薄い部分１５０は、７．００Ｅ−１１となっていることから、実施例１の構造では、ピコアンペア（ｐＡ）レベルで接合リーク電流の測定が可能となっているのが分かる。
【比較例１】
【００３８】
本発明と比較するために、以下のように、リーク電流測定用のセル構造を作製した。抵抗率１０Ω・ｃｍのボロンドープ２００ｍｍφシリコンウェーハを材料として、まずこれを、重金属汚染の存在があらかじめ分かっているエピリアクタに入れて、ボロンをドープしたＥＰ層を成長させる。つまり、シリコンウェーハ（ＥＰ基板）とＥＰ層は同じ導電型にする。その他は、実施例１の製造条件と同じとして、図２の構造のＥＰ層２/ＥＰ基板１界面の空乏層４がないセル構造を作製した。
【００３９】
本構造のリーク電流測定結果を図５に示す。ウェーハ面内で汚染に起因するような特徴的な分布は得られなかった。つまり、この比較例１の構造では、ＥＰ層の重金属汚染をうまく捕らえることができない。
【比較例２】
【００４０】
次に、比較例２として、図２のチャネルストップ層１０を持たない構造（その他は図２の構造と同じ）を作製した。具体的には、抵抗率１０Ω・ｃｍのボロンドープ２００ｍｍφシリコンウェーハを材料として、まずこれを、重金属汚染の存在があらかじめ分かっているエピリアクタに入れて、リンをドープしたＥＰ層を成長させる。このときのＥＰ層は厚さ１０μｍ、抵抗率１０Ω・ｃｍとした。次にＰｙｒｏ雰囲気１０００℃、３００分の処理で８００ｎｍの酸化膜を形成した。つまり、比較例２の酸化膜は、実施例１のときよりも厚くなっている。こののち、レジストを塗布し、フォトリソグラフィを行う。このレジスト付きウェーハをバッファードＨＦ溶液にて酸化膜エッチングし、硫酸過酸化水素混合液にてレジストを除去後、ＲＣＡ洗浄を実施した。このウェーハに加速電圧５５ＫｅＶ、ドーズ量２×１０１２ａｔｏｍｓ／ｃｍ２でボロンをイオン注入し、１０００℃、窒素雰囲気下で回復アニール後、リンガラスを塗布拡散し、リンを表面より拡散することで、接合を形成した。この加速電圧の場合、８００ｎｍの酸化膜をボロンは通過できず、接合周辺のチャネルストップ層は形成されない。
【００４１】
本構造のリーク電流測定結果を図６に示す。チャネルストップ層が無いことでリーク電流レベルが全体的に高くなっており、評価には適さないことが分かる。
【００４２】
以上説明したように、本実施形態のセル及びそのセルが複数形成されてＴＥＧとして使用されるシリコンウェーハによれば、ウェーハの表層近傍及び表層から深い領域に形成された２つの空乏層からのリーク電流を測定できる。よって、シリコンウェーハ１００の表層近傍に加え、表層から深い領域のウェーハ品質の評価が可能となる。
【００４３】
なお、本発明の半導体基板の評価方法、評価用半導体基板及び半導体装置は上記実施形態に限定されるものではなく、特許請求の範囲の記載を逸脱しない限度で種々の変更が可能である。例えば、上記実施例１では、ＥＰ基板をｐ型、ＥＰ層をｎ型の例を説明したが、ＥＰ基板をｎ型、ＥＰ層をｐ型の構造にしても良い。
【符号の説明】
【００４４】
１  ＥＰ基板（半導体基板）
２  ＥＰ層（エピタキシャル層）
３、７  ｐｎ接合
４、８  空乏層
５  ウェル
６  拡散層
９  分離酸化膜
１０  チャネルストップ層
２０  セル（半導体装置）
１００  シリコンウェーハ（評価層半導体基板）
【図１】
2014003060.tif 000003
【図２】
2014003060.tif 000004
【図３】
2014003060.tif 000005
【図７】
2014003060.tif 000006
【図４】
2014003060.tif 000007
【図５】
2014003060.tif 000008
【図６】
2014003060.tif 000009